(57)【要約】【課題】キャリアトラップの影響が小さく、ゴーストの発生を改善し、優れた画像を継続して形成し得る電子写真感光体を提供する。又、電子写真感光体を有する除電手段を有さない電子写真装置を提供すること。【解決手段】導電性支持体上に第１の中間層と第２の中間層と感光層をこの順に有する電子写真感光体において、前記第１の中間層がＩＴＯで被覆されている針状微粒子を含有することを特徴とする。又、上記電子写真感光体を含んで電子写真装置を構成したことを特徴とする。  本発明に係る電子写真感光体によれば、ゴーストの発生を改善し、優れた画像を継続して形成することができる。【選択図】図１
2005114949.tif 000002
【特許請求の範囲】
【請求項１】
導電性支持体上に第１の中間層と第２の中間層と感光層をこの順に有する電子写真感光体において、
前記第１の中間層がＩＴＯで被覆されている針状微粒子を含有することを特徴とする電子写真感光体。
【請求項２】
ＩＴＯで被覆層された前記針状微粒子の粉体抵抗が１Ω・ｃｍ以上１０００Ω・ｃｍ以下であるこことを特徴とする請求項１記載の電子写真感光体。
【請求項３】
前記針状微粒子が針状酸化チタンであることを特徴とする請求項１又は２記載の電子写真感光体。
【請求項４】
前記第２の中間層の体積抵抗率が１０１０Ω・ｃｍ以上１０１３Ω・ｃｍ以下で、且つ、膜厚が０．２μｍ以上１μｍ以下であることを特徴とする請求項１〜３の何れかに記載の電子写真感光体。
【請求項５】
前記針状酸化微粒子の長軸の長さの平均値が０．３μｍ以上１０μｍ以下で、アスペクト比の平均値が２以上５０以下の範囲であることを特徴とする請求項１〜４の何れかに記載の電子写真感光体。
【請求項６】
前記第１の中間層に対する前記針状微粒子の含有率が中間層の重量に対して４０重量％以上９０重量％以下であることを特徴とする請求項１〜５の何れかに記載の電子写真感光体。
【請求項７】
請求項１〜６の何れかに記載の電子写真感光体を備えることを特徴とする電子写真装置。
【請求項８】
帯電、露光、現像、転写工程を含むプロセスを有し、除電手段を有さないことを特徴とする請求項７記載の電子写真装置。
【発明の詳細な説明】
【技術分野】
【０００１】
本発明は、電子写真感光体とこれを備えた電子写真装置に関する。
【背景技術】
【０００２】
電子写真感光体は、少なくとも感光層と導電性支持体を有しているが、支持体上の欠陥の被覆、感光層の塗工性の向上、感光層と支持体との接着性の改良、感光層の電気的破壊に対する保護、帯電性の向上、更には、支持体から光導電層へのキャリア注入性の改良等のために、感光層と支持体との間に中間層を設けることが有効である。従って、電子写真感光体における中間層には隠蔽性、接着性、適当な導電性及び電気的バリア性等の多くの機能が要求される。
【０００３】
有機光導電性物質を用いる電子写真感光体の場合、中間層として（１）樹脂単独の層、（２）樹脂中に導電性顔料粉末を分散した層、或は（３）樹脂中に導電性顔料粉末を分散した層（第１層）の上に更に樹脂単独の層（第２層）を積層したもの等が報告されている。
【０００４】
中間層（１）の場合、樹脂単独で用いるために膜の抵抗が比較的高く、しかも、支持体上の欠陥を十分に被覆するためには膜厚を厚くしなければならないので、初期及び繰り返し使用時の残留電位が高くなり易いという欠点をもっており、中間層（１）の実用化のためには支持体上の欠陥を小さくし、中間層の膜厚を非常に薄くする必要がある。
【０００５】
中間層（２）の場合、導電性顔料粉末を分散することによって適当な導電性を付与できるという利点はあるが、顔料粉末の分散性が悪いと、層中の顔料粉末が均一に存在できないので、層の抵抗や誘電率等の電気特性も不均一となり、又、温度や湿度等の環境依存性が比較的大きいため、電位特性や得られる画像に大きな影響を与えてしまう。
【０００６】
一方、中間層（３）は第１層で支持体に対する隠蔽性を高め、第２層で支持体側からのキャリア注入を阻止することで、中間層に求められる機能を２層に分離させたのものである。第１層では導電性を有していれば良く、支持体上の欠陥を十分に隠蔽するだけの膜厚を確保でき、第２層ではバリア性を有していれば良く、残留電位の上昇を抑制するために膜厚を薄くできる。例えば、特許文献１等で報告されているように、導電性顔料粉末を分散した第１層の上に樹脂単独の第２層で構成されている感光体においては、被覆性、接着性、機械的強度、適当な導電性及び電気的バリア性が改善されてきた。  
しかしながら、中間層（３）のように機能を２層に分離させた中間層においても、キャリアートラップに起因していると思われるゴーストが発生し、特に繰り返し使用時においてゴーストが悪化する場合があった。
【０００７】
又、近年の高速化及びプロセスの簡略化、低価格化等のために、帯電前の除電工程を省略したプロセスにおいてはゴーストがより顕著に生じる傾向にあった。
【０００８】
近年の高画質化、高耐久化に伴い、より優れた電位写真感光体を提供するためにはこれらの問題を解決する必要があった。
【０００９】
【特許文献１】特開平６−２０８２３８号公報
【発明の開示】
【発明が解決しようとする課題】
【００１０】
本発明の目的は、キャリアトラップの影響が小さく、ゴーストの発生を改善し、優れた画像を継続して形成し得る電子写真感光体を提供することにある。
【００１１】
又、本発明の更に他の目的は、上記電子写真感光体を有する除電手段を有さない電子写真装置を提供することにある。
【課題を解決するための手段】
【００１２】
本発明者等は、鋭意研究を重ねた結果、導電性支持体上に第１の中間層と第２の中間層と感光層をこの順に有する電子写真感光体において、第１の中間層がＩＴＯで被覆されている針状微粒子を含有することを特徴とする電子写真感光体が前述の課題を解決するものであることを見出した。
【００１３】
又、本発明は、上記電子写真感光体を含んで電子写真装置を構成したことを特徴とする。
【発明の効果】
【００１４】
本発明に係る電子写真感光体によれば、ゴーストの発生を改善し、優れた画像を継続して形成することができる。そして、この効果は本発明に係る電子写真感光体を備える電子写真装置においても得られる。
【発明を実施するための最良の形態】
【００１５】
ゴーストとは、前サイクル時の露光部と非露光部において次サイクル時に差が生じることで出現する現象で、次サイクル時にハーフトーン画像を取ると顕著に出現し、前サイクル時における画像部と非画像部の濃度の差として現れる現象のことを言う。
【００１６】
第１中間層は、隠蔽性を有するとともに、残留電位の上昇を阻止するために導電性を有する必要があるため、主には導電性粉体を樹脂に分散させるが、樹脂そのものはトラップサイトになり易い。このため、第１中間層のバルク内に空間電荷がトラップされると推測される。
【００１７】
前サイクル時の露光部に空間電荷がトラップされると、その部分は、次サイクルの帯電時にはトラップキャリアの影響により帯電能が低下する。その結果として、次サイクルのハーフトーン画像において露光部と非露光部での電位に差が生じゴーストとして現れてしまう。
【００１８】
本発明に係る電子写真感光体では、導電性粉体として、ＩＴＯで被覆されている針状微粒子を用いたことにより、第１にＩＴＯで被覆することで高い導電性を有し、第２に形状が針状であることでトラップサイトになり易い樹脂部の通過ポイントの回数を小さくできる。よって、前サイクルの露光部にキャリアがトラップされることなく結果としてゴーストの発生が改善されると推測される。
【００１９】
次に、本発明に係る電子写真感光体について詳細に説明する。
【００２０】
本発明の第１の中間層に用いられる結着樹脂としては、フェノール樹脂、ポリウレタン樹脂、ポリアミド樹脂、ポリイミド樹脂、ポリアミドイミド樹脂、ポリアミド酸樹脂、ポリビニルアセタール樹脂、ポリエステル樹脂、エポキシ樹脂、アクリル樹脂、メラミン樹脂等が挙げられる。これらの樹脂は、（１）支持体に対する接着性が良好である、（２）ＩＴＯで被覆された針状微粒子との分散性が良好である、（３）成膜後の耐溶剤性が良好である等の条件を備えている。尚、中間層の表面性を高めるためにレベリング剤等を添加して用いても良い。
【００２１】
本発明の針状微粒子としては、支持体に対する隠蔽性を保持するために酸化チタン、ホウ酸アルミニウム、チタン酸バリウム等が挙げられる。特に、白色度の高い酸化チタンは隠蔽性が優れているため好ましい。
【００２２】
本発明の針状微粒子は、常法により結着樹脂溶液に分散して塗料化し、電子写真感光体の導電性支持体上に塗布される。塗布後は、乾燥後必要に応じて硬化処理することにより第１中間層を形成する。第１中間層の膜厚は、支持体表面の欠陥の程度にもよるが、１〜６０μｍ程度であることが好ましい。
【００２３】
又、本発明において、針上微粒子の抵抗率は１Ω・ｃｍ以上１０００Ω・ｃｍ以下が好ましい。１Ω・ｃｍ未満であると、たとえ第２の中間層であるバリア層があったとしても、繰り返し使用すると暗部電位が低下する場合がある。１０００Ω・ｃｍより大きいと、残留電位の上昇やゴーストが悪化する場合がある。
【００２４】
粉体抵抗率は三菱油化製の抵抗測定装置ロレスタＡＰ（Ｌｏｒｅｓｔａ  Ａｐ）を用いて測定した。測定対象の粉体は、５００ｋｇ／ｃｍ２ の圧力で固めてペレット状のサンプルとした。
【００２５】
又、本発明において、針状微粒子の形状は先端が細長いものである必要はなく、長軸長と短軸長との比が１．５以上のものであれば良い。該針状微粒子は、長軸の長さの平均値が０．３μｍ以上１０μｍ以下で、アスペクト比の平均値が２以上５０以下の範囲であることが好ましい。長軸の長さが０．３μｍ未満、又はアスペクト比が２未満であると、ゴーストに対する十分な効果が得られなくなる。長軸の長さが１０μｍより大きいか、又はアスペクト比が５０より大きいと、第１中間層の膜厚にもよるが、該中間層の表面が荒れてしまい、本発明の第２中間層では十分なバリア性を保持できなくなってしまう。
【００２６】
又、本発明において、第１中間層に対する針状微粒子含有率が第１中間層の重量に対して４０重量％以上９５重量％以下であることが好ましい。４０重量％未満であるとゴーストに対する十分な効果が得られなくなり、又、隠蔽性も十分でなくなることがある。一方、９０重量％より大きいと基板との密着性が得られなくなり、又、クラックが生じることがある。
【００２７】
又、本発明において針状微粒子表面はＩＴＯで被覆されているが、その被覆方法は特に限定されるものではなく、ＩＴＯが針状微粒子表面に固着されていれば良い。例えば、針状微粒子とＩＴＯを適当な溶剤中で混合し、針状微粒子表面にＩＴＯを付着させ、その後熱処理を行う方法等がある。
【００２８】
ＩＴＯは、導電性の高い良好な導電膜を形成することができる。ＩＴＯの導電性は、酸化インジウムの結晶中にドーパントとして酸化スズが存在することによって得られるものであると考えられている。
【００２９】
本発明においては、第１の中間層の上にバリア層として第２の中間層を設ける。第２の中間層は、例えばポリビニルアルコール、ポリビニルメチルエーテル、ポリアクリル酸類、メチルセルロース、エチルセルロース、ポリグルタミン酸、カゼイン、デンプン等の水溶性樹脂や、ポリアミド、ポリイミド、ポリアミドイミド、ポリアミド酸、メラミン、エポキシ、ポリウレタン、ポリグルタミン酸エステル樹脂等の非水溶性樹脂を用いることによって形成することができる。これらの中では、塗工性、密着性、耐溶剤性、電気的バリア性、抵抗等の点でポリアミド樹脂が好ましい。ポリアミド樹脂の中でも、溶液状態で塗布できるような低結晶性若しくは非結晶性の共重合ナイロン等がより好ましい。これらの第２の中間層は、前記樹脂を水や有機溶剤に溶解した溶液を第１の中間層の上に塗布し、乾燥することにより形成される。
【００３０】
第２の中間層の体積抵抗率は１０１０Ω・ｃｍ以上１０１３Ω・ｃｍ以下が好ましい。１０１０Ω・ｃｍ未満であるバリア性に劣り、カブリ等の画像欠陥が生じる場合があり、又、１０１３Ω・ｃｍより高いと残留電位の原因となることがある。又、体積抵抗率は２５℃、相対湿度５０％の環境下、以下のようにして測定した。
【００３１】
即ち、先ず、電極間距離（Ｄ）１８０μｍ、長さ（Ｌ）５．９ｃｍのくし型白金電極上に、厚さ（Ｔ）４μｍの中間層を設ける。次に、くし型電極間に１００Ｖの直流電圧（Ｖ）を印加したときの直流電圧（Ｉ）をｐＡ（ピコアンペアー）メーターで測定し、下記式によって抵抗ρＶを得た。
【００３２】
ρＶ（Ωｃｍ）＝Ｖ（Ｖ）×Ｔ（ｃｍ）×Ｌ（ｃｍ）／｛Ｉ（Ａ）×Ｄ（ｃｍ）｝
第２の中間層の膜厚は、０．２〜１μｍ程度であることが好ましい。０．１μｍに満たないと塗工欠陥を生じ易く、又、１μｍを超えると残留電位の原因となることがある。
【００３３】
本発明に用いる導電性支持体としては、アルミニウム、アルミニウム合金、銅、チタン、ステンレス等の金属や合金、又はポリエチレンテレフタレート、ポリブチレンテレフタレート、フェノール樹脂、ポリプロピレン、ポリスチレン樹脂等の高分子材料、又は硬質紙等を円筒状、シート状若しくはベルト状にしたものが用いられる。支持体の体積抵抗が高い場合には、導電処理する必要がある。そのためには、支持体上に導電性薄膜を形成するか支持体自身に導電性を付与すれば良い。支持体上に導電性薄膜を形成する場合、導電性物質を含有する樹脂層や、金属箔のラミネート、蒸着等の方法がある。又、支持体自身に導電性を付与させる場合、導電性物質を樹脂に分散させて支持体を形成する方法等がある。
【００３４】
本発明における感光層は、電荷発生物質を含有する電荷発生層と電荷輸送物質を含有する電荷輸送層から成る積層型でも、電荷発生物質と電荷輸送物質を同一の層に含有する単層型でも良いが、積層型である方が好ましい。
【００３５】
感光層が単一層の場合、感光層の厚みは５〜１００μｍが好ましく、更には１０〜６０μｍが好ましい。単一層の感光層には、電荷発生物質及び電荷輸送物質を各々の１０〜７０重量％、更には２０〜７０重量％含有するのが好ましい。
【００３６】
感光層が積層構造の場合、電荷発生層の厚みは０．００１〜５μｍ、更には０．０５〜２μｍが好ましく、電荷輸送層の厚みは１〜４０μｍ、更には１０〜３０μｍが好ましい。電荷発生層には、電荷発生物質を１０〜１００重量％、更には４０〜１００重量％含有するのが好ましい。電荷輸送層には、電荷輸送物質を２０〜８０重量％、更には３０〜７０重量％含有するのが好ましい。
【００３７】
電荷発生層は、モノアゾ、ビスアゾ、トリスアゾ等のアゾ系顔料：金属及び無金属フタロシアニン系顔料；インジゴ、チオインジゴ等のインジゴ系顔料；アントアントロン、ピレンキノン等のキノン系顔料；ペリレン酸無水物、ペリレン酸イミド等のペリレン系顔料；スクワリウム系色素；ピリリウム；チアピリリウム塩類；トリフェニルメタン系色素等の電荷発生物質を適当な結着樹脂に分散した溶液を前記中間層の上に塗布し、乾燥することによって形成することができる。電荷発生層の結着樹脂としては、例えばポリビニルアセタール樹脂、ポリカーボネート樹脂、ポリスチレン樹脂、ポリエステル樹脂、ポリ酢酸エステル樹脂、アクリル樹脂、セルロース系樹脂等が挙げられる。電荷発生層の膜厚は５μｍ以下であることが好ましく、特には０．０５〜２μｍであることが好ましい。又、結着樹脂を用いないで電荷発生物質を蒸着して用いても良い。
【００３８】
電荷輸送層は、電荷輸送物質を適当な結着樹脂に溶解した溶液を塗布し、乾燥することによって形成される。電荷輸送物質には、電子輸送性物質と正孔輸送性物質がある。電子輸送性物質としては、例えば、２，４，７−トリニトロフルオレノン、２，４，５，７−テトラニトロフルオレノン、クロラニル、テトラシアノキノジメタン等の電子受容性物質やこれを高分子量化したものが挙げられる。
【００３９】
正孔輸送性物質としては、例えばピレン、アントラセン等の多環芳香族化合物；カルバゾール、インドール、イミダゾール、オキサゾール、チアゾール、オキサジアゾール、ピラゾール、ピラゾリン、チアジアゾール、トリアゾール等の複素環化合物；ｐ−ジエチルアミノベンズアルデヒド−Ｎ，Ｎ−ジフェニルヒドラゾン、Ｎ，Ｎ−ジフェニルヒドラジノ−３−メチリデン−９−エチルカルバゾール等のヒドラゾン化合物；α−フェニル−４′−Ｎ，Ｎ−ジアミノスチルベン、５−［４−（ジ−ｐ−トリルアミノ）ベンジリデン］−５Ｈ−ジベンゾ［ａ，ｄ］ジシクロヘプテン等のスチリル系化合物；ベンジジン系化合物；トリアリールアミン系化合物或はこれを高分子量化したもの等が挙げられる。結着樹脂としては、ポリカーボネート樹脂、ポリエステル樹脂、ポリメタクリル酸エステル樹脂、ポリスチレン樹脂等が挙げられる。電荷輸送層の膜厚は１〜４０μｍであることが好ましく、特には１０〜３０μｍであることが好ましい。
【００４０】
電荷発生層と電荷輸送層はどちらが上層でも下層でも良い。
【００４１】
単層型の感光層は、前述した電荷発生物質と電荷輸送物質とを適当な結着樹脂に分散及び溶解した溶液を塗布し、乾燥することにより形成することができる。この際の膜厚は、１〜４０μｍであることが好ましく、特には１０〜３０μｍであることが好ましい。
【００４２】
又、本発明ではポリビニルカルバゾール、ポリビニルアントラセン等の有機光導電性ポリマーやセレン、セレン−テルル、アモルファスシリコン等の無機材料も感光層材料として用いることができる。
【００４３】
更に、本発明においては、感光層の保護を目的で、感光層の上に保護層を積層しても良い。
【００４４】
保護層は主に樹脂で構成される。保護層を構成する材料としては、例えばポリエステル、ポリウレタン、ポリアリレート、ポリエチレン、ポリスチレン、ポリブタジエン、ポリカーボネート、ポリアミド、ポリプロピレン、ポリイミド、ポリアミドイミド、ポリサルホン、ポリアリルエーテル、ポリアセタール、ナイロン、フェノール樹脂、アクリル樹脂、シリコーン樹脂、エポキシ樹脂、ユリア樹脂、アリル樹脂、アルキッド樹脂、ブチラール樹脂等が挙げられる。保護層の膜厚は０．０５〜１５μｍ、更には１〜１０μｍが好ましい。
【００４５】
本発明に係る電子写真感光体は、キャリアトラップの影響が小さく、ゴーストの発生を改善し、優れた画像を継続して形成することができる。
【００４６】
又、本発明に係る電子写真感光体は、プロセスカートリッジ及び電子写真装置において優れた画像を形成することができる。
【００４７】
又、本発明に係る電子写真感光体は、除電手段を有さない電子写真装置において優れた画像を形成することができる。
【００４８】
更に、本発明に係る電子写真感光体は、複写機、レーザービームプリンタ、ＣＲＴプリンタ、ＬＥＤプリンタ、液晶プリンタ、ファクシミリ、レーザー製版等の電子写真応用技術に広く用いることができる。
【００４９】
以下に実施例を挙げて本発明を更に詳細に説明する。
【実施例】
【００５０】
以下、本発明を実施例により説明する。
【００５１】
［実施例１］
ＩＴＯで被覆された針状酸化チタン（長軸長５μｍ、アスペクト比５、粉体抵抗率１００Ω・ｃｍ）１２０重量部、レゾール型フェノール樹脂（プライオーフェン  Ｊ−３２５、大日本インキ化学工業製、固形分７０％）８０重量部及び２−メトキシ−１−プロパノール１００重量部から成る溶液を約２０時間、ボールミルで分散した。このようにして調合した分散液を３０φのアルミニウムシリンダー上に浸漬法によって塗布し、１４０℃で３０分間加熱硬化することにより、２０μｍの第１中間層を形成した。
【００５２】
次に、共重合ナイロン樹脂（アミランＣＭ８０００、東レ製）１０重量部をメタノール６０重量部とブタノール４０重量部の混合液に溶解した溶液を前記第１中間層の上に浸漬塗布し、９０℃で１０分間加熱乾燥することにより、０．５μｍの第２の中間層を形成した（体積抵抗率１×１０１２Ω・ｃｍ）。
【００５３】
次に、オキシチタニウムアタロシアニン顔料４重量部、ポリビニルブチラール樹脂（ＢＸ−１、積水化学工業製）２重量部、シクロヘキサノン３４重量部から成る溶液をサンドミルで８時間分散した後、テトラヒドロフラン６０重量部を加えて電荷発生層用の分散液を調合した。この分散液を前記第２の中間層の上に浸漬塗布し、８０℃で１０分間加熱乾燥することにより、電荷発生層を形成した。電荷発生層の膜厚は０．２μｍであった。
【００５４】
次いで、下記構造式（１）のスチリル化合物を１０部
【００５５】
【化１】
2005114949.tif 000003
で示されるトリアリールアミン化合物５０重量部とポリカーボネート樹脂（ユーピロンＺ−２００、三菱瓦斯化学製）５０重量部をモノクロルベンゼン４００重量部に溶解した溶液を前記電荷発生層の上に浸漬塗布し、１２０℃で１時間加熱乾燥することにより、１８μｍの電荷輸送層を形成した。
【００５６】
このようにして作成した電子写真感光体を常温常湿下において初期電子写真特性、画像評価を行った。
【００５７】
画像評価は、図１に示されるような除電手段を有さないヒューレットパッカード製ＬＢＰ「レーザージェット４０００」（プロセススピード９４．２ｍｍ／ｓｅｃ）をＤＣ帯電に改造した装置に装着し、以下のプロセス条件を設定して評価を行った。
【００５８】
暗部電位    −６００Ｖ
明部電位    −１５０Ｖ
現像バイアス  −３５０Ｖ（直流電圧のみ）
画像の評価は以下のように行った。
【００５９】
ゴーストチャート（プリント画像書き出し（紙上端１０ｍｍ）位置から３０ｍｍの範囲をべた白背景に２５ｍｍ四方のべた黒の正方形を等間隔、且つ、平行にプリント画像書き出し位置に４つ並べ、プリント画像書き出し位置から３０ｍｍ以降はハーフトーンの印字パターン）を４種類出力し、ランク分けを行った。
【００６０】
４種類のゴーストチャートとは、プリント画像書き出し位置から３０ｍｍ以降のハーフトーンパターンのみ異なるチャートで、ハーフトーンパターンは以下の４種類である。
【００６１】
（１）横＊
１ドット、１スペースの印字（レーザー露光）パターン
（２）横１ドット、２スペースの印字（レーザー露光）パターン
（３）横２ドット、３スペースの印字（レーザー露光）パターン
（４）桂馬パターンの印字（レーザー露光）パターン（将棋の桂馬パターン（６マスに２ドット印字するパターン）を繰り返すハーフトーン画像）
* ：横方向とは、レーザースキャナーの走査方向（出力された用紙では水平方向）を指す。
【００６２】
ゴーストチャートのランク分けは以下のように行った。
【００６３】
Ａ→４種類全てのゴーストチャートにゴースト発生せず
Ｂ→４種類のゴーストチャートの内、１種類のみにゴースト発生
Ｃ→４種類のゴーストチャートの内、２種類にゴースト発生
Ｄ→４種類のゴーストチャートの内、３種類にゴースト発生
Ｅ→４種類全てのゴーストチャートにゴースト発生
電子写真特性（残留電位）の評価は、光量可変に改造したヒューレットパッカード製ＬＢＰ「レーザージェット４０００」（プロセススピード９４．２ｍｍ／ｓｅｃ）の現像器を取り外し、同位置に電位測定用プローブを設置した状態で、残留電位（暗部電位−６００Ｖ設定で明部電位−１５０Ｖに光減衰させるために必要な光量の５倍の光量を照射したときの電位）を測定した。
【００６４】
次いで、Ａ４サイズ紙に面積比率４％印字の文字パターンで１００００枚の連続画出し試験を行い、同様なゴースト評価を行った。又、初期の電子写真特性と同条件（初期暗部電位−６００V 設定時の印加電圧及び初期明部電位−１５０Ｖに光減衰させるために必要な光量と同光量）での暗部電位を明部電位での明部電位を測定した。
【００６５】
結果を表１に示す。
【００６６】
［実施例２，３］
実施例１のＩＴＯで被覆された針状酸化チタンを以下のものに代えた他は、実施例１と同様の方法で電子写真感光体を作製し、評価した。
【００６７】
実施例２：針状微粒子−針状酸化チタン、長軸長５μｍ、アスペクト比１０
粉体抵抗率−６０Ω・ｃｍ
実施例３：針状微粒子−針状チタン酸バリウム、長軸長８μｍ、アスペクト比１０                粉体抵抗率−５００Ω・ｃｍ
［実施例４］
実施例１のＩＴＯで被覆された針状酸化チタンを以下のものに代え、第１の中間層の膜厚を１０μｍに代えた他は、実施例１と同様の方法で電子写真感光体を作製し、評価した。
【００６８】
実施例４：針状微粒子−針状酸化チタン、長軸長０．８μｍ、アスペクト比４
粉体抵抗率−５Ω・ｃｍ
［実施例５，６］
実施例１のＩＴＯで被覆された針状酸化チタンを以下のものに代え、第１の中間層の膜厚を３０μｍに代えた他は、実施例１と同様の方法で電子写真感光体を作製し、評価した。
【００６９】
実施例５：針状微粒子−針状酸化チタン、長軸長１３μｍ、アスペクト比２０
粉体抵抗率−２５０Ω・ｃｍ
実施例６：針状微粒子−針状酸化チタン、長軸長８μｍ、アスペクト比４５
粉体抵抗率−１２５０Ω・ｃｍ
結果を表１に示す。
【００７０】
【表１】
2005114949.tif 000004
［実施例７〜９］
実施例１の第１の中間層のＩＴＯで被覆された針状酸化チタンとレゾール型フェノール樹脂の重量部及び膜厚を以下に変更した他は、実施例１と同様の方法で電子写真感光体を作製し、評価した。
【００７１】
実施例７：
酸化チタン１００重量部、レゾール型フェノール樹脂１００重量部、２０μｍ
実施例８：
酸化チタン８０重量部、レゾール型フェノール樹脂１２０重量部、２５μｍ
実施例９：
酸化チタン１６０重量部、レゾール型フェノール樹脂４０重量部、１０μｍ
結果を表２に示す。
【００７２】
【表２】
2005114949.tif 000005
［実施例１０］
メトキシメチル化６ナイロン（トレジンＥＦ−３０Ｔ、帝国化学産業製）１０重量部をメタノール６０重量部とブタノール４０重量部の混合液に溶解した溶液を、実施例１と同様の第１中間層の上に浸漬塗布し、９０℃で１０分間加熱乾燥することにより、０．８μｍの第２の中間層を形成した（体積抵抗率５×１０９ Ω・ｃｍ）。その後、実施例１と同様の方法で電子写真感光体を作製し、評価した。
【００７３】
結果を表３に示す。
【００７４】
【表３】
2005114949.tif 000006
［実施例１１］
共重合ナイロン樹脂（アミランＣＭ８０００、東レ製）５重量部、メトキシメチル化６ナイロン（トレジンＥＦ−３０Ｔ、帝国化学産業製）５重量部をメタノール６０重量部とブタノール４０重量部の混合液に溶解した溶液を実施例１と同様の第１中間層の上に浸漬塗布し、９０℃で１０分間加熱乾燥することにより、２μｍの第２の中間層を形成した（体積抵抗率５×１０１１Ω・ｃｍ）。その後、実施例１と同様の方法で電子写真感光体を作製し、評価した。
【００７５】
結果を表３に示す。
【００７６】
表１〜表３に示したように、実施例の感光体は初期及び１００００枚耐久後共にゴーストは殆ど発生せず、電子写真特性も良好であった。
【００７７】
＜比較例１，２＞
実施例１のＩＴＯで被覆された針状酸化チタンをＩＴＯで被覆された球状酸化チタン（粉体抵抗率５０Ω・ｃｍ、粉体抵抗率２００Ω・ｃｍ）に代えた他は、実施例１と同様の方法で電子写真感光体を作製し、評価した。
【００７８】
結果を表４に示す。
【００７９】
比較例１，２何れの感光体も電子写真特性は良好ではあるが、ゴーストは初期から若干発生しており、耐久で更に悪化していた。
【００８０】
＜比較例３＞
実施例１のＩＴＯで被覆された針状酸化チタンをＩＴＯで被覆されていない針状酸化チタン（粉体抵抗率５×１０６ Ω・ｃｍ）に代えた他は、実施例１と同様の方法で電子写真感光体を作製し、評価した。
【００８１】
結果を表４に示す。
【００８２】
＜比較例４＞
実施例１のＩＴＯで被覆された針状酸化チタンをＡｌ２ Ｏ３ で被覆されている針状酸化チタン（粉体抵抗率２×１０７ Ω・ｃｍ）に代えた他は、実施例１と同様の方法で電子写真感光体を作製し、評価した。
【００８３】
結果を表４に示す。
【００８４】
【表４】
2005114949.tif 000007
比較例３，４何れの感光体も、ゴーストは初期から若干発生しており、耐久で更に悪化し、又、電子写真特性も耐久で残留電荷の上昇及び暗部電位の低下が生じ、満足のいく画像を得ることができなかった。
【産業上の利用可能性】
【００８５】
本発明に係る電子写真感光体は、複写機、レーザービームプリンタ、ＣＲＴプリンタ、ＬＥＤプリンタ、液晶プリンタ、ファクシミリ、レーザー製版等の電子写真応用技術に広く用いることができる。
【図面の簡単な説明】
【００８６】
【図１】本発明に係る電子写真感光体を備える電子写真装置の概略構成を示す断面図である。
【符号の説明】
【００８７】
２１    帯電ローラ
２２    現像手段
２３    規制ブレード
２４    現像ローラ
２５    供給ローラ
２６    電子写真感光体
２７    転写ローラ
２８    転写材
２９    クリーニングブレード
３０    クリーニング手段
３１    プロセスカートリッジ
【図１】
2005114949.tif 000008